(57)【特許請求の範囲】
【請求項１】
電解質膜と、
前記電解質膜の一方面に形成されたアノード触媒層と、
前記電解質膜の他方面に形成されたカソード触媒層と、を備えており、
前記アノード触媒層及びカソード触媒層の少なくともどちらか一方の表面に、触媒層を判別するためのマークである凹部又は凸部が１つ形成されている、電解質膜−触媒層接合体。
【請求項２】
前記凹部又は凸部は、平面視矩形状である、請求項１に記載の電解質膜−触媒層接合体。
【請求項３】
前記凹部又は凸部は、前記アノード触媒層及び前記カソード触媒層のどちらか一方の表面に端から端まで延びるように形成されている、請求項２に記載の電解質膜−触媒層接合体。
【請求項４】
前記凹部の深さは、０．２μｍ以上であるとともに当該凹部が形成される触媒層の厚さよりも小さい、請求項１〜３のいずれかに記載の電解質膜−触媒層接合体。
【請求項５】
前記凹部の深さは、０．３μｍ以上である、請求項４に記載の電解質膜−触媒層接合体。
【請求項６】
請求項１〜５のいずれかに記載の電解質膜−触媒層接合体と、
前記各触媒層上に形成されたガス拡散層と、を備えた、電解質膜−電極接合体。
【請求項７】
請求項６に記載の電解質膜−電極接合体と、
前記電解質膜−電極接合体の周囲を囲むように設置されたガスケットと、
前記電解質膜−電極接合体を挟持するように設置されたセパレータと、を備えた、固体高分子形燃料電池。
【請求項８】
固体高分子形燃料電池の電解質膜に触媒層を転写するための触媒層転写フィルムであって、
一方面に、触媒層を判別するためのマークである凸部又は凹部が１つ形成されたシート状の基材フィルムと、
前記基材フィルムの一方面に形成された触媒層と、を備えた、触媒層転写フィルム。
【請求項９】
固体高分子形燃料電池の電解質膜に触媒層を転写するための触媒層転写フィルムであって、
他方面に触媒層を判別するためのマークである凸部又は凹部が１つ形成されたシート状の基材フィルムと、
前記基材フィルムの一方面に形成された触媒層と、を備えた、触媒層転写フィルム。
【請求項１０】
電解質膜を準備する工程と、
前記電解質膜の一方面にアノード触媒層を形成する工程と、
前記電解質膜の他方面にカソード触媒層を形成する。工程と、
前記アノード触媒層又はカソード触媒層の少なくともどちらか一方の表面に触媒層を判別するためのマークである凹部又は凸部を１つ形成する工程と、を備えた、電解質膜−触媒層接合体の製造方法。
【発明の詳細な説明】
【技術分野】
【０００１】
本発明は、電解質膜−触媒層接合体、これを用いた電解質膜−電極接合体及び固体高分子形燃料電池、触媒層転写フィルム、並びに電解質膜−触媒層接合体の製造方法に関するものである。
【背景技術】
【０００２】
燃料電池は、電解質の両面に電極が配置され、水素と酸素の電気化学反応により発電する電池であり、発電時に発生するのは水のみである。このように従来の内燃機関と異なり、二酸化炭素等の環境負荷ガスを発生しないために次世代のクリーンエネルギーシステムとして普及が見込まれている。その中でも特に固体高分子形燃料電池は、作動温度が低く、電解質の抵抗が少ないことに加え、活性の高い触媒を用いるので小型でも高出力を得ることができ、家庭用コージェネレーションシステム等として早期の実用化が見込まれている。
【０００３】
この固体高分子形燃料電池は、まず、プロトン伝導性を有する固体高分子電解質膜を準備し、この電解質膜の一方面にアノード触媒層を、他方面にカソード触媒層を形成して電解質膜−触媒層接合体を作製し、さらに、各触媒層上にガス拡散層を形成して電解質膜−電極接合体を作製する。そして、この電解質膜−電極接合体に、ガスケットやセパレータを設置して固体高分子形燃料電池が完成する。しかしながら、上記アノード触媒層とカソード触媒層とは外観（形状や色）がほぼ同じであるために、電解質膜−電極接合体を組み立てる際にアノード側とカソード型との向きを間違えて組み合わせてしまう可能性があり、これにより所期の性能が損なわれてしまったり、歩留り低下によるコスト高になるといった問題があった。
【０００４】
そこで、特許文献１に記載の固体高分子形燃料電池は、電解質膜の一方面に電解質膜よりも面積の小さいアノード触媒層を、電解質膜の他方面に電解質膜よりも面積の小さいカソード触媒層を形成している。そして、電解質膜の触媒層が形成されていない領域に、触媒層と同一の組成を有する材料でできた識別マークを形成し、この識別マークによってアノード側とカソード側とを判別するように構成されている。
【特許文献１】特開２００７−１７９８０９号公報
【発明の開示】
【発明が解決しようとする課題】
【０００５】
しかしながら、一般的に触媒層に使用される材料は非常に高価であるため、上述したように電池性能に寄与しない触媒層を使用して識別マークを形成することは製造コストの観点から好ましくない。
【０００６】
そこで、本発明は、アノード触媒層とカソード触媒層とが判別できるとともに、低コスト化を図ることのできる電解質膜−触媒層接合体、これを用いた電解質膜−電極接合体及び固体高分子形燃料電池、触媒層転写フィルム、並びに電解質膜−触媒層接合体の製造方法を提供することを課題とする。
【課題を解決するための手段】
【０００７】
本発明に係る第１の電解質膜−触媒層接合体は、上記課題を解決するためになされたものであり、電解質膜と、前記電解質膜の一方面に形成されたアノード触媒層と、前記電解質膜の他方面に形成されたカソード触媒層と、を備えており、前記アノード触媒層及びカソード触媒層のどちらか一方の表面に、凹部又は凸部が形成されている。
【０００８】
この構成によれば、アノード触媒層かカソード触媒層のどちらか一方の表面に凹部又は凸部が形成されているため、この凹部又は凸部によってアノード触媒層とカソード触媒層とを識別することができる。そして、各触媒層を判別するためのマークである凹部又は凸部は触媒層の表面に形成されているため、電池性能に寄与しない触媒層を用いた識別マークを別途形成する必要がなく、低コスト化を図ることができる。また、触媒層の表面に識別マークである凹部又は凸部を形成するため、電解質膜の全面に触媒層を形成することもできる。なお、「凹部又は凸部が形成されている」とあるが、凹部と凸部の両方が形成されていてもよい。
【０００９】
また、本発明に係る第２の電解質膜−触媒層接合体は、上記課題を解決するためになされたものであり、電解質膜と、前記電解質膜の一方面に形成されたアノード触媒層と、前記電解質膜の他方面に形成されたカソード触媒層と、を備えており、前記アノード触媒層及びカソード触媒層は、互いに異なる凹部模様又は凸部模様が表面に形成されている。
【００１０】
この構成によれば、アノード触媒層とカソード触媒層に形成される凹部模様又は凸部模様が異なるため、その凹部模様又は凸部模様によってアノード触媒層とカソード触媒層とを識別することができる。そして、各触媒層を識別するための凹部模様又は凸部模様は、触媒層の表面上に形成されているため、電池性能に寄与しない触媒層を別途形成する必要がなく、低コスト化を図ることができる。また、触媒層の表面に識別マークである凹部又は凸部を形成するため、電解質膜の全面に触媒層を形成することもできる。なお、アノード触媒層とカソード触媒層は、互いに異なる凹部模様又は凸部模様が形成されているが、これは、アノード触媒層とカソード触媒層とが判別できるように凹部又は凸部が異なっていればよく、例えば、異なる形状の凹部又は凸部が形成されていたり、凹部又は凸部の形成される位置が異なっていたり、形成される凹部又は凸部の数が異なっていることなどを含む概念である。また、各触媒層上には凹部と凸部の両方が形成されていてもよい。
【００１１】
上記第１及び第２の電解質膜−触媒層接合体は、種々の構成をとることができるが、例えば、上記凹部の深さは、０．２μｍ以上であるとともに当該凹部が形成される触媒層の厚さよりも小さくすることが好ましい。凹部の深さを０．２μｍ以上とすることで目視によって判別することができ、より確実に目視によって判別するためには０．３μｍ以上とすることがさらに好ましい。また、凹部の深さを当該凹部が形成される触媒層の厚さよりも小さくすることによって電解質膜が凹部から露出してしまうことを防ぐことができる。
【００１２】
また、本発明に係る電解質膜−電極接合体は、上記課題を解決するためになされたものであり、上記いずれかの電解質膜−触媒層接合体と、前記各触媒層上に形成されたガス拡散層と、を備えている。
【００１３】
また、本発明に係る固体高分子形燃料電池は、上記課題を解決するためになされたものであり、上記電解質膜−電極接合体と、前記電解質膜−電極接合体の周囲を囲むように設置されたガスケットと、前記電解質膜−電極接合体を挟持するように設置されたセパレータと、を備えている。
【００１４】
また、本発明に係る第１の触媒層転写フィルムは、上記課題を解決するためになされたものであり、固体高分子形燃料電池の電解質膜に触媒層を転写するための触媒層転写フィルムであって、一方面に凸部又は凹部が形成されたシート状の基材フィルムと、前記基材フィルムの一方面に形成された触媒層と、を備えている。
【００１５】
この構成によれば、例えば、アノード触媒層用の触媒層転写フィルムのみ基材フィルムの一方面に凸部又は凹部を形成することによって、アノード触媒層用の触媒層転写フィルムとカソード触媒層用の触媒層転写フィルムとを識別することができる。また、この触媒層転写フィルムを使用して電解質膜に触媒層を転写させると、基材フィルムの一方面に形成された凸部又は凹部によって、電解質膜上に転写形成された触媒層の表面に凹部又は凸部を形成することができる。
【００１６】
また、本発明に係る第２の触媒層転写フィルムは、上記課題を解決するためになされたものであり、固体高分子形燃料電池の電解質膜に触媒層を転写するための触媒層転写フィルムであって、他方面に凸部又は凹部が形成されたシート状の基材フィルムと、前記基材フィルムの一方面に形成された触媒層と、を備えている。
【００１７】
この構成によれば、例えば、アノード触媒層用の触媒層転写フィルムのみ基材フィルムの他方面に凸部又は凹部を形成することによって、アノード触媒層用の触媒層転写フィルムとカソード触媒層用の触媒層転写フィルムとを識別することができる。また、この触媒層転写フィルムを使用して電解質膜に触媒層を転写させると、基材フィルムの他方面に形成された凹部又は凸部によって、電解質膜に触媒層を転写形成する際に触媒層に作用する圧力が基材フィルムの凹部又は凸部と対応する箇所とそれ以外の箇所とでは異なり、その結果、触媒層の表面上に凸部又は凹部を形成することができる。
【００１８】
また、本発明に係る第１の電解質膜−触媒層接合体の製造方法は、上記課題を解決するためになされたものであり、電解質膜を準備する工程と、前記電解質膜の一方面にアノード触媒層を形成する工程と、前記電解質膜の他方面にカソード触媒層を形成する工程と、前記アノード触媒層又はカソード触媒層のどちらか一方の表面に凹部又は凸部を形成する工程と、を備えている。
【００１９】
この方法によれば、アノード触媒層かカソード触媒層のどちらか一方の表面に凹部又は凸部を形成するため、この凹部又は凸部によってアノード触媒層とカソード触媒層とを識別することができる。そして、各触媒層を判別するためのマークである凹部又は凸部は触媒層の表面に形成されるため、電池性能に寄与しない触媒層を用いた識別マークを別途形成する必要がなく、低コスト化を図ることができる。また、触媒層の表面に識別マークである凹部又は凸部を形成するため、電解質膜の全面に触媒層を形成することもできる。なお、「凹部又は凸部が形成されている」とあるが、凹部と凸部の両方が形成されていることも含まれていてもよい。
【００２０】
また、本発明に係る第２の電解質膜−触媒層接合体の製造方法は、上記課題を解決するためになされたものであり、電解質膜を準備する工程と、前記電解質膜の一方面にアノード触媒層を形成する工程と、前記電解質膜の他方面にカソード触媒層を形成する工程と、前記アノード触媒層及びカソード触媒層の表面に、互いに異なる凹部模様又は凸部模様を形成する工程と、を備えている。
【００２１】
この方法によれば、アノード触媒層とカソード触媒層に形成する凹部模様又は凸部模様が異なるため、その凹部模様又は凸部模様によってアノード触媒層とカソード触媒層とを識別することができる。そして、各触媒層を識別するための凹部模様又は凸部模様を触媒層の表面上に形成するため、電池性能に寄与しない触媒層を別途形成する必要がなく、低コスト化を図ることができる。また、触媒層の表面に識別マークである凹部又は凸部を形成するため、電解質膜の全面に触媒層を形成することもできる。なお、アノード触媒層とカソード触媒層は、互いに異なる凹部模様又は凸部模様が形成されているが、これは、アノード触媒層とカソード触媒層とが判別できるように凹部又は凸部が異なっていればよく、例えば、異なる形状の凹部又は凸部が形成されていたり、凹部は凸部の形成される位置が異なっていたり、形成される凹部は凸部の数が異なっていることなどを含む概念である。また、各触媒層上には凹部と凸部の両方が形成されていてもよい。
【発明の効果】
【００２２】
本発明によれば、アノード触媒層とカソード触媒層とが判別できるとともに、低コスト化を図ることのできる電解質膜−触媒層接合体、これを用いた電解質膜−電極接合体及び固体高分子形燃料電池、触媒層転写フィルム、並びに電解質膜−触媒層接合体の製造方法を提供することができる。
【発明を実施するための最良の形態】
【００２３】
以下、本発明に係る固体高分子形燃料電池に用いられる電解質膜−触媒層接合体の実施形態について図面を参照しつつ説明する。図１は、電解質膜−触媒層接合体の平面図、図２は、図１のＡ−Ａ線断面図である。
【００２４】
図１及び図２に示すように、本実施形態に係る電解質膜−触媒層接合体１は、平面視矩形状の電解質膜２と、電解質膜２の上面（一方面）に形成されるアノード触媒層３と、電解質膜２の下面（他方面）に形成されるカソード触媒層４と、を備えている。アノード触媒層３は、その中央部において端から端まで延びるように平面視矩形状の凹部３１が形成されている。この凹部３１の深さは、０．２μｍ以上であるとともにアノード触媒層３の厚さよりも小さくすることが好ましい。より具体的には、アノード触媒層３の膜厚によっても異なってくるが、メタノール直接型燃料電池（ＤＭＦＣ）として使用される場合は、凹部３１の深さを０．２〜１００μｍとすることが好ましく、より好ましくは０．３〜５０μｍである。０．２μｍ以上の深さとすることで目視により凹部３１を確認することができるが、より確実に目視で確認するためには０．３μｍ以上とすることが好ましい。また、メタノール直接型燃料電池（ＤＭＦＣ）における触媒層の厚みは、一般的に１００μｍ程度とされるため、凹部３１の深さを１００μｍ以下とすることで電解質膜が凹部から露出してしまうことを防ぐことができ、５０μｍ以下とすることにより確実に電解質膜の露出を防ぐことができる。また、電解質膜−触媒層接合体１が通常の固体高分子形燃料電池（ＰＥＦＣ）として使用される場合は、凹部３１の深さを０．２〜３０μｍとすることが好ましく、より好ましくは０．３〜１５μｍである。０．２μｍ以上の深さとすることで目視により凹部３１を確認することができるが、より確実に目視で確認するためには０．３μｍ以上とすることが好ましい。また、また、通常の固体高分子形燃料電池の一般的な触媒層の厚みは１５〜３０μｍ程度であるため、凹部の深さを３０μｍ以下とすることによって電解質膜が凹部から露出してしまうことを防ぐことができ、１５μｍ以下とすることにより確実に電解質膜の露出を防ぐことができる。
【００２５】
図３は、上記電解質膜−触媒層接合体を用いた固体高分子形燃料電池の正面断面図である。図３に示すように、固体高分子形燃料電池１０は、まず、上述した電解質膜−触媒層接合体１を備えており、この電解質膜−触媒層接合体１の各触媒層３，４上にガス拡散層５が形成されることで電解質膜−電極接合体２０が構成されている。なお、各触媒層３，４とガス拡散層５とで電極を構成している。そして、この各電極を囲むようにガスケット６が電解質膜２の外周縁部上に設置されており、さらにこのガスケット６が設置された電解質膜−電極接合体２０を上下から挟持するように、ガス流路７１が形成されたセパレータ７が設置されている。
【００２６】
次に、上記固体高分子形燃料電池１０を構成する各部材の材質について説明する。
【００２７】
まず、電解質膜２は、例えば、基材上に水素イオン伝導性高分子電解質を含有する溶液を塗工し、乾燥することにより形成される。水素イオン伝導性高分子電解質としては、例えば、パーフルオロスルホン酸系のフッ素イオン交換樹脂、より具体的には、炭化水素系イオン交換膜のＣ−Ｈ結合をフッ素で置換したパーフルオロカーボンスルホン酸系ポリマー（ＰＦＳ系ポリマー）等が挙げられる。電気陰性度の高いフッ素原子を導入することで、化学的に非常に安定し、スルホン酸基の解離度が高く、高いイオン伝導性が実現できる。このような水素イオン伝導性高分子電解質の具体例としては、デュポン社製の「Ｎａｆｉｏｎ」（登録商標）、旭硝子（株）製の「Ｆｌｅｍｉｏｎ」（登録商標）、旭化成（株）製の「Ａｃｉｐｌｅｘ」（登録商標）、ゴア（Ｇｏｒｅ）社製の「Ｇｏｒｅ  Ｓｅｌｅｃｔ」（登録商標）等が挙げられる。水素イオン伝導性高分子電解質含有溶液中に含まれる水素イオン伝導性高分子電解質の濃度は、通常５〜６０重量％程度、好ましくは２０〜４０重量％程度である。なお、電解質膜２の膜厚は通常２０〜２５０μｍ程度、好ましくは２０〜８０μｍ程度である。
【００２８】
アノード触媒層３及びカソード触媒層４は、公知の白金含有の触媒層である。詳しくは、触媒層３及び４は、触媒粒子を担持させた炭素粒子及び水素イオン伝導性高分子電解質を含有する。触媒粒子としては、例えば、白金や白金化合物等が挙げられる。白金化合物としては、例えば、ルテニウム、パラジウム、ニッケル、モリブデン、イリジウム、鉄等からなる群から選ばれる少なくとも１種の金属と、白金との合金等が挙げられる。なお、通常は、カソード触媒層に含まれる触媒粒子は白金であり、アノード触媒層に含まれる触媒粒子は前記金属と白金との合金である。また、水素イオン伝導性高分子電解質としては、上述した電解質膜２に使用されるものと同じ材料を使用することができる。
【００２９】
ガス拡散層５としては、公知であり、アノード極、カソード極を構成する各種のガス拡散層を使用でき、燃料である燃料ガス及び酸化剤ガスを効率よく触媒層３、４に供給するため、多孔質の導電性基材からなっている。多孔質の導電性基材としては、例えば、カーボンペーパーやカーボンクロス等が挙げられる。
【００３０】
ガスケット６としては、熱プレスに耐えうる強度を保ち、かつ、外部に燃料及び酸化剤を漏出しない程度のガスバリア性を有しているものを使用することができ、例えば、ポリエチレンテレフタレートシートやテフロン（登録商標）シート、シリコンゴムシート等を例示することができる。
【００３１】
セパレータ７としては、公知であり、燃料電池内の環境においても安定な導電性板であればよく、一般的には、カーボン板にガス流路７１を形成したものが用いられる。また、セパレータ７をステンレス等の金属により構成し、金属の表面にクロム、白金族金属又はその酸化物、導電性ポリマーなどの導電性材料からなる被膜を形成したものや、同様にセパレータを金属によって構成し、該金属の表面に銀、白金族の複合酸化物、窒化クロム等の材料によるメッキ処理を施したもの等も使用可能である。
【００３２】
次に上述した固体高分子形燃料電池１０の製造方法について図面を参照しつつ説明する。図４は、本実施形態に係る固体高分子形燃料電池１０の製造方法を示す説明図である。
【００３３】
まず、上述した材料からなる電解質膜２を準備し、この電解質膜２の上面にアノード触媒層転写フィルム８を配置し、電解質膜２の下面にカソード触媒層転写フィルム９を配置する（図４（ａ））。ここで、アノード触媒層転写フィルム８について説明する。図５に示すように、アノード触媒層転写フィルム８は、平面視矩形状のシート状の基材フィルム８１と、この基材フィルム８１上に形成されたアノード触媒層３とを備えている。この基材フィルム８１の上面の中央部には、平面視矩形状の凸部８１１が基材フィルム８１の端から端まで延びるように形成されている。なお、カソード触媒層転写フィルム９は、凸部が形成されていない点を除いてアノード触媒層転写フィルム８と同一の構成をしており、シート状の基材フィルム９１と、この基材フィルム９１上に形成されたカソード触媒層４とを備えている。
【００３４】
このように構成された各触媒層転写フィルム８，９の製造方法について説明すると、まず、基材フィルム８１，９１を準備する。この基材フィルム８１，９１の材料としては、例えば、ポリイミド、ポリエチレンテレフタレート、ポリパルバン酸アラミド、ポリアミド（ナイロン）、ポリサルホン、ポリエーテルサルホン、ポリフェニレンサルファイド、ポリエーテル・エーテルケトン、ポリエーテルイミド、ポリアリレート、ポリエチレンナフタレート、ポリプロピレン、ポリオレフィン等の高分子フィルムを挙げることができる。また、エチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）等の耐熱性フッ素樹脂を用いることもできる。さらには、高分子フィルム以外にアート紙、コート紙、軽量コート紙等の塗工紙、ノート用紙、コピー用紙などの非塗工紙であっても良い。この基材フィルム８１、９１の厚さは、取り扱い性及び経済性の観点から通常６〜１００μｍ程度、好ましくは１０〜３０μｍ程度程度とするのがよい。従って、基材フィルム８１、９１としては、安価で入手が容易な高分子フィルムが好ましく、ポリエチレンテレフタレート等がより好ましい。そして、アノード触媒層転写フィルム８用の基材フィルム８１には、上述した基材フィルム８１と同一の材料のフィルムなどが中央部に貼り付けられて、凸部８１１が形成される。
【００３５】
次に、上述した基材フィルム８１，９１上に触媒層３，４を形成する。より詳細には、上述した触媒粒子を担持させた炭素粒子及び水素イオン伝導性高分子電解質を適当な溶剤に混合、分散して触媒ペーストを作製する。そして、形成される触媒層３、４が所望の膜厚になるように触媒ペーストを公知の方法に従い、必要に応じて離型層を介して基材フィルム８１、９１上に塗工する。このとき、触媒層３、４が、電解質膜２よりも一回り小さい形状となるように、触媒ペーストを基材フィルム８１、９１に塗工する。触媒ペーストの塗工方法としては、スクリーン印刷や、スプレーコーティング、ダイコーティング、ナイフコーティングなどの公知の塗工方法を挙げることができる。また、上記の溶剤としては、各種アルコール類、各種エーテル類、各種ジアルキルスルホキシド類、水またはこれらの混合物等が挙げられ、これらの中でもアルコール類が好ましい。アルコール類としては、例えば、メタノール、エタノール、ｎ−プロパノール、イソプロパノール、ｎ−ブタノール、ｔｅｒｔ−ブタノール、等の炭素数１〜４の一価アルコール、各種の多価アルコール等が挙げられる。
【００３６】
そして、触媒ペーストを塗工した後、所定の温度及び時間で乾燥することにより基材フィルム８１、９１上に触媒層３、４が形成される。乾燥温度は、通常４０〜１００℃程度、好ましくは６０〜８０℃程度である。乾燥時間は、乾燥温度にもよるが、通常５分〜２時間程度、好ましくは１０分〜１時間程度である。
【００３７】
図４に戻って、固体高分子形燃料電池１０の製造方法について説明を続ける。上述したように作製したアノード触媒層転写フィルム８をアノード触媒層３が電解質膜２側を向くように電解質膜２の上面に配置するとともに、カソード触媒層転写フィルム９をカソード触媒層４が電解質膜２側を向くように電解質膜２の下面に配置し（図４（ａ））、各触媒層転写フィルム８、９の背面側から加熱プレスを施して触媒層３、４を電解質膜２に転写させて、転写フィルム８、９の基材フィルム８１、９１を剥離する（図４（ｂ））。作業性を考慮すると、触媒層３、４を電解質膜２の両面に同時に積層することが好ましいが片面ずつ触媒層３，４を形成することもできる。加熱プレスの加圧レベルは、転写不良を避けるために、通常０．５〜２０ＭＰａ程度、好ましくは１〜１０ＭＰａ程度がよい。また、この加圧操作の際に、転写不良を避けるために加圧面を加熱するのが好ましい。加熱温度は、電解質膜２の破損、変形等を避けるために、通常２００℃以下、好ましくは１５０℃以下がよい。このように電解質膜２の両面に触媒層３を形成することで電解質膜−触媒層接合体１が形成される。このとき、アノード触媒層３には、基材フィルム８１の凸部８１１と対応する箇所に凹部３１が形成されている。
【００３８】
次に、このようにして形成された電解質膜−触媒層接合体１の各触媒層３，４上にガス拡散層５を熱圧着により積層形成して、電解質膜−電極接合体２０を作製する（図４（ｃ））。続いて、電解質膜−電極接合体２０の周囲を囲むようにガスケット６を取り付ける。より詳細には、電解質膜２上の電極が形成されていない領域に、電極の周囲を囲むように枠状のガスケット６を設置する。そして、このガスケット６が設置された電解質膜−電極接合体２０を上下方向から挟持するように、セパレータ７を設置する。このときセパレータ７のガス流路７１はガス拡散層５と対向している。以上により固体高分子形燃料電池１が完成する（図４（ｄ））。
【００３９】
以上、本実施形態によれば、アノード触媒層３の表面のみに凹部３１が形成されており、カソード触媒層４の表面は平坦で凹部が形成されていないため、アノード触媒層３とカソード触媒層４とを判別することができる。また、本実施形態では、アノード触媒層３の表面に凹部３１を形成するだけであって、アノード触媒層３自体の形状を変更したり余分なアノード触媒層３を形成したりするわけではないため、性能に寄与しない電極部分を削減することができる。
【００４０】
以上、本発明の実施形態について説明したが、本発明はこれらに限定されるものではなく、本発明の趣旨を逸脱しない限りにおいて種々の変更が可能である。例えば、上記実施形態では、アノード触媒層３のみに凹部３１が形成されているが、カソード触媒層４のみに凹部が形成されていてもよいし、さらには、アノード触媒層３とカソード触媒層４との両方に凹部が形成されていてもよい。なお、両方の触媒層に凹部を形成する場合は、各触媒層を識別できるように各凹部は互いに異なる凹部模様に形成する必要があり、例えば、凹部の形状や位置、数などを各触媒層で異なるように形成する。また、上記実施形態では、アノード触媒層３に凹部３１が形成されているが、凸部が形成されていてもよいし、凹部と凸部の両方が形成されていてもよい。
【００４１】
また、上記実施形態では、アノード触媒層転写フィルム８は、基材フィルム８１の上面に凸部８１１が形成されていたが、図６に示すように、基材フィルム８１の下面に凸部８１１を形成してもアノード触媒層３の凹部３１を形成することができる。
【００４２】
また、上記実施形態では、  基材フィルム８１の凸部８１１は、基材フィルム８１に使用される材料からなるフィルムなどを基材フィルム８１上に貼り付けて平面視矩形状に形成されていたが、この他にも、例えば、図７に示すように、微粒子（例えば、シリカ、炭酸カルシウム、クレイ等のフィラー）を混ぜた樹脂層を基材フィルム上にコートすることにより表面を粗面化するコーティングマット加工などによって、平面視円形状の複数の凸部８１１を形成することもできる。また、図８に示すように、基材フィルム８１に凸部８１１ではなく、エンボス加工やブラスト加工、エッチング加工などによって、平面視矩形状や円形状などの凹部８１１を形成することもできる。さらには、図９に示すように、基材フィルム８１自体には凸部及び凹部を形成せず、ブラスト加工などによって触媒層３自体に凹部を形成することもできる。
【００４３】
なお、上記各実施形態において、凹部の深さ及び凸部の高さは、表面形状測定装置（ＵＬＶＡＣ社製、ＤＥＫＴＡＫ−３ＳＴ）を使用する。
【図面の簡単な説明】
【００４４】
【図１】本発明に係る電解質膜−触媒層接合体の実施形態を示す平面図である。
【図２】図１のＡ−Ａ線断面図である。
【図３】本発明に係る固体高分子形燃料電池の実施形態を示す正面断面図である。
【図４】本発明に係る固体高分子形燃料電池の製造方法を示す説明図である。
【図５】本発明に係る触媒層転写フィルムの実施形態を示す平面図（ａ）及びこれのＢ−Ｂ線断面図である。
【図６】本発明に係る触媒層転写フィルムの他の実施形態を示す正面断面図である。
【図７】本発明に係る触媒層転写フィルムのさらに他の実施形態を示す平面図（ａ）及びこれのＣ−Ｃ線断面図である。
【図８】本発明に係る触媒層転写フィルムのさらに他の実施形態を示す正面断面図である。
【図９】本発明に係る触媒層転写フィルムのさらに他の実施形態を示す正面断面図である。
【符号の説明】
【００４５】
１  電解質膜−触媒層接合体
２  電解質膜
３  アノード触媒層
３１  凹部
４  カソード触媒層
５  ガス拡散層
６  ガスケット
７  セパレータ
８  アノード触媒層転写フィルム
８１  基材フィルム
８１１  凸部（又は凹部）
９  カソード触媒層転写フィルム
１０  固体高分子形燃料電池
２０  電解質膜−電極接合体
【図１】
0005338097.tif 000002
【図２】
0005338097.tif 000003
【図３】
0005338097.tif 000004
【図４】
0005338097.tif 000005
【図５】
0005338097.tif 000006
【図６】
0005338097.tif 000007
【図７】
0005338097.tif 000008
【図８】
0005338097.tif 000009
【図９】
0005338097.tif 000010